(57)【要約】【課題】高温および低温での高圧ガスのシール性を向上させることができるシール材用ゴム組成物、およびこれを架橋してなるシール材を提供する。【解決手段】ゴム成分１００質量部と、シリカを５０〜１４０質量部と、シランカップリング剤を１〜２０質量部と、カーボンブラックを１５〜３５質量部と、を含む、シール材用ゴム組成物。ゴム成分は、好ましくはエチレン−プロピレン−ジエンゴムである。【選択図】なし【特許請求の範囲】
【請求項１】
ゴム成分１００質量部と、シリカを５０〜１４０質量部と、シランカップリング剤を１〜２０質量部と、カーボンブラックを１５〜３５質量部とを含む、シール材用ゴム組成物。
【請求項２】
前記ゴム成分は、エチレン−プロピレン−ジエンゴムである、請求項１に記載のシール材用ゴム組成物。
【請求項３】
前記エチレン−プロピレン−ジエンゴムは、ＪＩＳ  Ｋ６３００−１：２０１３に準拠して測定される１２５℃におけるムーニー粘度が５０〜９０または１００℃におけるムーニー粘度が３０〜６０であり、エチレン由来の構成単位を４５〜５５質量％含む、請求項２に記載のシール材用ゴム組成物。
【請求項４】
前記シリカは球状である、請求項１〜３のいずれか１項に記載のシール材用ゴム組成物。
【請求項５】
前記シリカの平均粒径は５ｎｍ〜５μｍである、請求項１〜４のいずれか１項に記載のシール材用ゴム組成物。
【請求項６】
可塑剤を含まない、請求項１〜５のいずれか１項に記載のシール材用ゴム組成物。
【請求項７】
請求項１〜６のいずれか１項に記載のシール材用ゴム組成物の架橋物からなるシール材。
【発明の詳細な説明】
【技術分野】
【０００１】
本発明は、シール材用ゴム組成物およびこれを用いたシール材に関する。
【背景技術】
【０００２】
高圧水素ガスの貯蔵に用いられる機器のゴムシールは、ブリスター現象が起きやすいという問題があった。ブリスター現象とは、高圧によってゴムの内部に浸透したガスが、高温下での急速減圧の影響でゴム内部に滞留したまま膨張して、ゴム材を破裂させてしまう現象である。
【０００３】
特許文献１：国際公開第２００７／１４５３１３号および特許文献２：国際公開第２００８／００１６２５号には、シリコーンゴムに補強材としてシリカを配合したゴム組成物が開示されている。また、特許文献３：特開２０１５−２０６００２号公報には、エチレン−プロピレン−ジエンゴム（ＥＰＤＭ）にカーボンブラックを配合したゴム組成物が開示されている。特許文献４：特開２０１５−１０８１０４号公報には、カーボンブラックおよびシリカを配合したＥＰＤＭ製のＯリングが、特許文献５：国際公開第２００３／１０４３１７号には、カーボンブラックとマイクロシリカを配合した弾性化合物が開示されている。
【先行技術文献】
【特許文献】
【０００４】
【特許文献１】国際公開第２００７／１４５３１３号
【特許文献２】国際公開第２００８／００１６２５号
【特許文献３】特開２０１５−２０６００２号公報
【特許文献４】特開２０１５−１０８１０４号公報
【特許文献５】国際公開第２００３／１０４３１７号
【発明の概要】
【発明が解決しようとする課題】
【０００５】
高圧水素ガス機器では、その取り扱う水素の圧力がますます上昇しており、低温および高温でのシール性がより優れたシール材が求められている。しかしながら、高温時の耐ブリスター性に優れる組成物は低温性（低温時の復元性）に劣り、両方の特性を満たすシール材は実現されていない。
【０００６】
本発明の目的は、高温および低温での高圧ガスのシール性を向上させることができるシール材用ゴム組成物、およびこれを架橋してなるシール材を提供することである。
【課題を解決するための手段】
【０００７】
本発明は、以下のものを含む。
［１］  ゴム成分１００質量部と、シリカを５０〜１４０質量部と、シランカップリング剤を１〜２０質量部と、カーボンブラックを１５〜３５質量部とを含む、シール材用ゴム組成物。
［２］  前記ゴム成分は、エチレン−プロピレン−ジエンゴムである、［１］に記載のシール材用ゴム組成物。
［３］  前記エチレン−プロピレン−ジエンゴムは、ＪＩＳ  Ｋ６３００−１：２０１３に準拠して測定される１２５℃におけるムーニー粘度が５０〜９０または１００℃におけるムーニー粘度が３０〜６０であり、エチレン由来の構成単位を４５〜５５質量％含む、［２］に記載のシール材用ゴム組成物。
［４］  前記シリカは球状である、［１］〜［３］のいずれかに記載のシール材用ゴム組成物。
［５］  前記シリカの平均粒径は５ｎｍ〜５μｍである、［１］〜［４］のいずれかに記載のシール材用ゴム組成物。
［６］  可塑剤を含まない、［１］〜［５］のいずれかに記載のシール材用ゴム組成物。
［７］  ［１］〜［６］のいずれかに記載のシール材用ゴム組成物の架橋物からなるシール材。
【発明の効果】
【０００８】
本発明によれば、高温および低温での高圧ガスのシール性を向上させることができるシール材用ゴム組成物、およびこれを架橋してなるシール材を提供することができる。
【発明を実施するための形態】
【０００９】
シール材用ゴム組成物は、
〔Ａ〕ゴム成分と、
〔Ｂ〕シリカと、
〔Ｃ〕シランカップリング剤と、
〔Ｄ〕カーボンブラックと、
を含む。以下、シール材用ゴム組成物が含有する各成分および任意で含有される成分について詳細に説明する。
【００１０】
〔Ａ〕ゴム成分
ゴム成分としては、例えばエチレン−プロピレン−ジエンゴム（ＥＰＤＭ）、エチレン−プロピレンゴム（ＥＰＭ）、ニトリルゴム（ＮＢＲ；アクリロニトリルブタジエンゴム）、水素添加ニトリルゴム（ＨＮＢＲ；水素添加アクリロニトリルブタジエンゴム）、ブチルゴム（ＩＩＲ）、フッ素ゴム（ＦＫＭ）、シリコーンゴム（Ｑ）等を用いることができる。シール材用のゴムとして良好な特性を兼ね備えていることから、ＥＰＤＭ、ＨＮＢＲ、ＦＫＭ等が好ましい。ゴム成分は１種のみからなっていてもよいし、２種以上を含んでいてもよい。
【００１１】
シール材用ゴム組成物を架橋してなるシール材は、後述する温度１００℃、圧力１００ＭＰａでの高温高圧サイクル試験においてブリスターが生じず、ガスの漏れが生じない。また、シール材用ゴム組成物を架橋してなるシール材は、後述する温度−４０℃、圧力１００ＭＰａでの低温高圧サイクル試験において、ガスの漏れが生じない。低温環境下でのガス漏れは通常、シール材の形状追従性や復元性の低下に起因して発生する。ＥＰＤＭは、低温性（低温時の復元性）、耐薬品性およびクリーン性等に優れたゴムであり、また、ＮＢＲ、ＨＮＢＲ、ＦＫＭ、Ｑ等に比べて廉価であることから、シール材用途に適したゴム成分の１つである。
【００１２】
ＥＰＤＭは、エチレン由来の構成単位、プロピレン由来の構成単位およびジエンモノマー由来の構成単位からなる三元共重合体である。ＥＰＤＭにおいては、エチレン由来の構成単位とプロピレン由来の構成単位との含有比を調整することにより、ゴム特性を制御することができる。例えば、エチレン由来の構成単位の比率を高めると、ゴムの耐薬品性および結晶化度（従って機械的強度）は高まる傾向にある。一方、エチレン由来の構成単位の比率を下げると、ゴムの成形加工性および流動性は低下する傾向にある。インジェクション成形によってより加工性良く高品質の成形品（シール材）を作製するためには、用いるゴム成分の流動性は比較的低いことが好ましい。
【００１３】
このような観点から、ＥＰＤＭにおけるエチレン由来の構成単位の含有量は、通常７０質量％以下であり、好ましくは５５質量％以下であり、より好ましくは５１質量％以下である。エチレン由来の構成単位の含有量が上記の範囲であれば、ＥＰＤＭに良好な流動性を与えることができるとともに、シール材に良好な低温性を付与することができる。
【００１４】
一方、エチレン由来の構成単位の含有量が過度に低いと、得られるシール材の引張強度が不足する。従って、エチレン由来の構成単位の含有量は、通常４０質量％以上であり、好ましくは４５質量％以上であり、より好ましくは４８質量％以上である。
【００１５】
ＥＰＤＭを構成するジエンモノマーの具体例は、５−エチリデン−２−ノルボルネン（ＥＮＢ）、ジシクロペンタジエン（ＤＣＰＤ）、１，４−ヘキサジエン（１，４−ＨＤ）、メチルテトラヒドロインデン、５−メチレン−２−ノルボルネン、シクロオクタジエン、ジシクロオクタジエン等の非共役ジエンモノマーを含む。これらの中でも、ＥＰＤＭが良好な架橋速度（加硫速度）を示し、また、得られるシール材の耐熱性にも優れることから、ＥＮＢ、１，４−ＨＤを用いることが好ましく、とりわけ架橋速度に優れることから、ＥＮＢを用いることがより好ましい。ジエンモノマーは、１種のみを用いてよいし、２種以上を併用してもよい。
【００１６】
ＥＰＤＭにおけるジエンモノマー由来の構成単位の含有量は、架橋速度およびゴム組成物の成形加工性を高める観点から、通常１質量％以上であり、好ましくは２．５質量％以上である。また、架橋後に二重結合が多量に残存することによるシール材の劣化のしやすさを考慮して、ジエンモノマー由来の構成単位の含有量は、通常１４質量％以下であり、好ましくは１０質量％以下であり、より好ましくは５．０質量％以下である。
【００１７】
シール材用ゴム組成物に用いられるゴム成分は、ＪＩＳ  Ｋ６３００−１：２０１３に準拠して測定される１２５℃におけるムーニー粘度〔ＭＬ（１＋４）１２５℃〕が好ましくは９０以下であり、より好ましくは８５以下である。ゴム成分のムーニー粘度〔ＭＬ（１＋４）１２５℃〕は、好ましくは４０以上であり、より好ましくは５０以上であり、さらに好ましくは７５以上である。ムーニー粘度が高すぎると、加工性に劣る場合がある。
【００１８】
シール材用ゴム組成物に用いられるゴム成分は、ＪＩＳ  Ｋ６３００−１：２０１３に準拠して測定される１００℃におけるムーニー粘度〔ＭＬ（１＋４）１００℃〕が好ましくは６０以下であり、より好ましくは５０以下である。ゴム成分のムーニー粘度〔ＭＬ（１＋４）１００℃〕は、好ましくは３０以上であり、より好ましくは３５以上であり、さらに好ましくは４０以上である。
【００１９】
ＥＰＤＭは、好ましくはＪＩＳ  Ｋ６３００−１：２０１３に準拠して測定される１２５℃におけるムーニー粘度が５０〜９０または１００℃におけるムーニー粘度が３０〜６０であり、エチレン由来の構成単位を４５〜５５質量％含む。上記ＥＰＤＭをゴム成分として用いれば、より低温環境下での追従性に優れたシール材を得ることができる。このようなシール材は、温度−４０℃において、グリースを用いない場合でも高圧ガスの漏れが生じない。グリースレスでシール性が良好なシール材は、使用環境が限定されないため汎用性が高く、メンテナンス時（シール材の取り替え等）のトラブルも軽減される。また、このようなシール材は、温度−４５℃においても高圧ガスをシールすることができる。
【００２０】
ＥＰＤＭの市販品の具体例を挙げれば、例えば、いずれも商品名で、三井化学株式会社製の「ＥＰＴ」、住友化学株式会社製の「エスプレン」、ＪＳＲ株式会社製の「ＥＰ」、ランクセス製の「ＫＥＬＴＡＮ」等である。好ましくは住友化学株式会社製の低温復元性に優れた「エスプレン  ５３６１」、「エスプレン  ５０１Ａ」等を用いることができる。
【００２１】
〔Ｂ〕シリカ
シール材用組成物にはシリカが高充填されている。シリカを高充填することで、シール材の内部に水素が侵入しにくくなるため、シール材の耐ブリスター性を向上させることができる。シリカはカーボンブラックよりも水素吸着性が低いため、耐ブリスター性の向上にはシリカを用いることがより有用である。
【００２２】
シリカとしては、汎用ゴム一般に補強効果を発揮するフィラーとして用いられるものを使用できる。シリカとしては、特に限定はされないが、ハロゲン化珪酸または有機珪素化合物の熱分解法や、けい砂を加熱還元して気化したＳｉＯを空気酸化する方法などで製造される乾式ホワイトカーボン、ナトリウムの熱分解法などで製造される湿式ホワイトカーボン等が挙げられる。シリカとしては、乾式ホワイトカーボンを用いることが好ましい。シリカは、１種のみを用いてもよいし、２種以上を併用してもよい。
【００２３】
シリカは、少なくとも７０質量％のシリカ成分（ＳｉＯ２）を含有する。シリカの比表面積は、好ましくは１０〜１２０ｍ２／ｇ、より好ましくは１５〜４０ｍ２／ｇである。
【００２４】
シリカは球状であることが好ましい。従来はシール材用ゴム組成物に配合できるシリカの量には上限があり、シリカを高充填することは難しかった。しかし、シリカが球状である場合、他の形状（例えば、鎖状）のシリカと比べてシリカ同士の摩擦が少なく、分散性が向上するため、シール材用ゴム組成物にシリカを高充填させることが可能となる。また、シリカを多く含むとシール材の低温性は低下するおそれがあるが、シリカが球状であれば、低温性の低下が起きにくい。このため、シール材の耐ブリスター性と低温性とを両立させることができる。なお、「球状」とは、真球だけでなく、若干歪んだ球も含む。
【００２５】
シリカの平均粒径は、凝集の抑制や平滑性の観点から、好ましくは５ｎｍ〜５μｍであり、より好ましくは１０ｎｍ〜１μｍであり、さらに好ましくは５０ｎｍ〜２００ｎｍである。シリカの平均粒径が大きすぎると、シール材の耐ブリスター性および低温性が低下するおそれがある。平均粒径は、たとえば顕微鏡を用いて形態観察を行ない、画像解析により観察視野内のシリカの粒径を計測し、計測値の数平均を算出することにより求めることができる。
【００２６】
シール材用ゴム組成物におけるシリカの含有量は、ゴム成分１００質量部に対して５０〜１４０質量部であり、好ましくは８０〜１４０質量部である。シリカの含有量が多すぎるとシール材の低温性が低下する可能性がある。
【００２７】
〔Ｃ〕シランカップリング剤
シール材用ゴム組成物は、シリカを高充填させるためのシランカップリング剤を含む。シランカップリング剤は分子中に、無機質材料と化学結合する反応基と有機質材料と化学結合する反応基をもつため、通常では結合しにくい有機質材料と無機質材料とを結ぶバインダーとしての役割をもつ。シリカの表面をシランカップリング剤で被覆すると、シリカの表面が疎水性となり、シリカの凝集を防ぐことができる。これにより、シール材用ゴム組成物中でシリカをより分散して高充填させることが可能となり、シール材の耐ブリスター性を向上させることができる。また、シランカップリング剤はシリカとゴム成分との結合力を上昇させることでも、耐ブリスター性を向上させる。
【００２８】
シランカップリング剤としては、特に限定はされないが、例えばビニル系、アクリル系、エポキシ系、メルカプト系、アミノ系のシランカップリング剤等が挙げられる。
【００２９】
ビニル系シランカップリング剤としては、ビニルトリクロルシラン、ビニルトリメトキシシラン、ビニルトリエトキシシラン等が挙げられる。アクリル系シランカップリング剤としては、３−アクリロキシプロピルトリメトキシシラン等が挙げられる。エポキシ系シランカップリング剤としては、２−（３，４−エポキシシクロヘキシル）エチルトリメトキシシラン、３−グリシドキシプロピルメチルジメトキシシラン、３−グリシドキシプロピルトリメトキシシラン、３−グリシドキシプロピルメチルジエトキシシラン等が挙げられる。メタクリル系シランカップリング剤としては、３−メタクリロキシプロピルトリメトキシシラン、３−メタクリロキシプロピルジエトキシシラン、３−メタクリロキシプロピルトリエトキシシラン等が挙げられる。これらのシランカップリング剤は単独でまたは２種以上を混合して使用することができる。
【００３０】
シール材用ゴム組成物におけるシランカップリング剤の含有量は、ゴム成分１００質量部に対して１〜２０質量部であり、好ましくは１〜１０質量部である。従来よりも多量のシランカップリング剤を含むことで、シール材用ゴム組成物の耐ブリスター性が向上する。しかし、シランカップリング剤が多すぎると、伸びが極端に低下するため、使用時に破損または低温性が低下するおそれがある。
【００３１】
〔Ｄ〕カーボンブラック
シール材用ゴム組成物はカーボンブラックを含む。カーボンブラックを含有することで、シール材の強度および耐ブリスター性を向上させることができる。
【００３２】
カーボンブラックの含有量は、ゴム成分１００質量部に対して１５〜３５質量部である。共架橋剤の保持の観点からは、カーボンブラックの含有量はゴム成分１００質量部に対して２０質量部以上であることが好ましい。ただし、カーボンブラックは水素を吸着するため、多量に配合すると耐ブリスター性が低下するおそれがある。シリカとカーボンブラックの含有量の合計は、ゴム成分１００質量部に対して９５〜１４０質量部であることが好ましい。シリカおよびカーボンブラック等のフィラーを高充填することで、耐ブリスター性が向上するが、フィラーの配合量が多すぎる場合、シール材の剛性が高すぎて、低温性が低下するおそれがある。
【００３３】
また、カーボンブラックは球状であることが好ましい。カーボンブラックがより真球に近い（比表面積が小さい）場合、カーボンブラックは凝集しにくく、シール材用ゴム組成物の低温性は低下しにくい。補強性の観点からは、カーボンブラックの粒径は小さいことが好ましい。
【００３４】
カーボンブラックは、導電性でも非導電性でもよく、その製法によりファーネスブラック、チャンネルブラック、アセチレンブラック、ケッチェンブラック、サーマルブラック、ランプブラック等が挙げられる。カーボンブラックは、単体でまたは２種以上を混合して用いてもよい。
【００３５】
カーボンブラックとしては、例えばＳＡＦ、ＩＳＡＦ、ＩＳＡＦ−ＨＦ、ＩＳＡＦ−ＬＳ、ＩＩＳＡＦ−ＨＳ、ＨＡＦ、ＨＡＦ−ＨＳ、ＨＡＦ−ＬＳ、ＭＡＦ、ＦＥＦ、ＦＥＦ−ＬＳ、ＧＰＦ、ＧＰＦ−ＨＳ、ＧＰＦ−ＬＳ、ＳＲＦ、ＳＲＦ−ＨＳ、ＳＲＦ−ＬＭ、ＦＴ、ＭＴ等のタイプを用いることができる。粒径の異なる２種以上のカーボンブラックを用いてもよい。
【００３６】
カーボンブラックの平均粒径は、各製造会社によって異なる場合があるものの、例えば、ＳＡＦは１９ｎｍ、ＩＳＡＦは２３ｎｍ、ＨＡＦは２８ｎｍ、ＭＡＦは３８ｎｍ、ＦＥＦは４３ｎｍ、ＧＰＦは６２ｎｍ、ＳＲＦは６６ｎｍ、ＦＴは１２２ｎｍである。
【００３７】
〔Ｅ〕共架橋剤
シール材用ゴム組成物は、さらに共架橋剤を含むことが好ましい。共架橋剤としては、例えばキノンジオキシム、エチレングリコールジメタクリレート、ジビニルベンゼン、ジアリルフタレート、トリアリルイソシアヌレート、トリメチロールプロパントリメタクリレート、トリメチロールプロパントリアクリレート、１，２−ポリブタジエン、メタクリル酸金属塩、アクリル酸金属塩等が挙げられる。共架橋剤は１種のみを用いてもよいし、２種以上を併用してもよい。
【００３８】
シール材用ゴム組成物における共架橋剤の含有量は、好ましくはゴム成分１００質量部に対して１〜２０質量部であり、より好ましくは１〜１０質量部である。この範囲において、シール材用ゴム組成物の流動性および加工性を向上させることができる。この範囲において、架橋したシール材の耐ブリスター性をより向上させることができる。共架橋剤の含有量が少なすぎると、シール材の１００％引張応力が低下する虞があり、多すぎると切断時伸びが１００％を下回り、低温性が低下するおそれがある。
【００３９】
〔Ｆ〕その他の含有成分
シール材用ゴム組成物は、必要に応じて、上述の成分以外の他の成分を含有することができる。他の含有成分としては、例えば、シリカおよびカーボンブラック以外のフィラー（体質顔料および着色顔料を含む）、シランカップリング剤以外の界面活性剤、老化防止剤、加硫促進剤、酸化防止剤、加工助剤（ステアリン酸等）、加硫助剤（酸化亜鉛等）、安定剤、粘着付与剤、多価アルコール、難燃剤、ワックス類、滑剤等の添加剤を挙げることができる。添加剤は１種のみを用いてもよいし、２種以上を併用してもよい。
【００４０】
シール材用ゴム組成物が上記の添加剤を含有する場合、その含有量は当該分野において通常用いられる量であってよい。
【００４１】
フィラーとしては、アルミナ、酸化亜鉛、二酸化チタン、クレー、タルク、珪藻土、硫酸バリウム、炭酸カルシウム、炭酸マグネシウム、酸化カルシウム、マイカ、グラファイト、水酸化アルミニウム、ケイ酸アルミニウム、ハイドロタルサイト、粒状または粉末状樹脂、金属粉、ガラス粉、セラミックス粉等が挙げられる。
【００４２】
老化防止剤としては、フェノール誘導体、芳香族アミン誘導体、アミン−ケトン縮合物、ベンズイミダゾール誘導体、ジチオカルバミン酸誘導体、チオウレア誘導体等が挙げられる。
【００４３】
加硫促進剤としては、チウラム系、チアゾール系、スルフェンアミド系、チオ尿素系、グアニジン系、ジチオカルバミン酸塩系の化合物等が挙げられる。
【００４４】
加工助剤としては、熱可塑性樹脂、液状ゴム、オイル、軟化剤、内部離型剤、粘着付与剤等が挙げられる。例えばゴム成分がＦＫＭやＦＦＫＭである場合、充填剤としてフッ素樹脂またはその粒子を含有してもよく、加工助剤として液状フッ素ゴムを含有してもよい。ゴム成分がＥＰＭやＥＰＤＭである場合、加工助剤として、例えばパラフィン系オイルを含有することができる。加工助剤の含有量は、シール材用ゴム組成物１００質量部に対し、好ましくは０．５〜５質量部であり、より好ましくは１．０〜２．５質量部である。
【００４５】
内部離型剤としては、例えば高級脂肪酸、脂肪酸エステル、脂肪酸アミド、フッ素樹脂、シリコーン樹脂、炭化水素樹脂等が挙げられる。低温性向上の観点から、内部離型剤の含有量は、シール材用ゴム組成物１００質量部に対し、好ましくは０．５〜５質量部であり、より好ましくは１．０〜２．５質量部である。０．５質量部よりも少ないと、離型効果が少なく、金型にゴムが貼りついて金型を汚染してしまう虞があるためである。また、シール材用ゴム組成物は、高粘度の内部離型剤を含むことで、耐ブリスター性を低下させることなく低温性を向上させることができる。
【００４６】
シランカップリング剤以外の界面活性剤としては、例えば非イオン界面活性剤が挙げられ、非イオン界面活性剤としては、例えば高級アルコール、多価アルコールが挙げられる。多価アルコールの具体例は、例えば、ジエチレングリコールを含む。多価アルコールを含む場合、シリカの水酸基が抑制され、シリカの分散性および強度が向上する。
【００４７】
架橋剤としては、硫黄、有機硫黄化合物、ジスルフィッド、有機過酸化物等が用いられる。有機過酸化物として、ＥＰＤＭおよびＨ−ＮＢＲに採用されているものとして、例えば２，５−ジメチル−２，５−ジ−ｔ−ブチル−パーオキシヘキサン−３、ジ−ｔ−ブチルパーオキサイド、２，５−ジメチル−２，５−ジ−ｔ−ブチル−パーオキシヘキサン、ｔ−ブチルクミルパーオキサイド、１，３−ビス（ｔ−ブチルパーオキシ−イソプロピル）ベンゼン、ジクミルパーオキサイド、４，４−ジ−ｔ−ブチルパーオキシ−ブチルバレレート、２，２−ジ−ｔ−ブチルパーオキシ−ブタン、１，１−ジ−ｔ−ブチルパーオキシ−３，３，５−トリメチルシクロヘキサン、ジ−ベンゾイルパーオキサイド、ビス（ｏ−メチルベンゾイル）パーオキサイド、ビス（ｐ−メチルベンゾイル）パーオキサイド、ｔ−ブチルパーオキシベンジラート等が例示される。
【００４８】
シール材用ゴム組成物における架橋剤の含有量は、ゴム成分１００質量部に対して、通常０．１〜２０質量部であり、好ましくは０．２〜１０質量部である。この範囲内であれば、架橋反応を十分に進行させることができるので、硬度や機械的強度、耐圧縮永久歪性等に優れるとともに、耐衝撃性に優れた緩衝材を得ることが可能である。
【００４９】
シール材用ゴム組成物は、耐ブリスター性を向上させるためにフィラーを過剰に含むと、硬度が上がり、伸びが下がり、シール材が脆くなる傾向にある。可塑剤を含むとこれらの性質は改善し、低温性も良くなる。しかし可塑剤を多く含むと、成形品の表面に可塑剤成分が析出しやすくなったり、グリース等の潤滑剤により可塑剤成分が抽出されやすくなる。結果として体積の縮小、低温性および耐熱性の低下を引き起こし、シール性が低下するおそれがある。このような観点からは、シール材用ゴム組成物は、好ましくは可塑剤を含まない。
【００５０】
［シール材の製造方法］
シール材用ゴム組成物は、上述の含有成分を均一に混練りすることにより調製できる。混練り機としては、例えば、ミキシングロール、加圧ニーダー、インターナルミキサー（バンバリーミキサー）等の従来公知のものを用いることができる。この際、各配合成分のうち、架橋反応に寄与する成分（架橋促進剤、架橋遅延剤、架橋剤等）を除く成分を先に均一に混練しておき、その後、架橋反応に寄与する成分を混練するようにしてもよい。混練り温度は、例えば常温付近である。
【００５１】
＜シール材＞
シール材は、上述のシール材用ゴム組成物の架橋物からなるものである。シール材は、シール材用ゴム組成物を架橋（加硫）・成形することにより作製することができる。架橋・成形方法は、インジェクション成形、圧縮成形、移送成形等の従来公知の方法を採用することができる。
【００５２】
成形時における加熱温度（架橋温度）は、例えば１００〜２００℃程度であり、加熱時間（架橋時間）は、例えば０．５〜１２０分程度である。ゴム成分としてＨＮＢＲ、ＥＰＤＭ、ＣＲ、ＦＫＭ、ＶＭＱを用いた場合は二次加硫を行うことが好ましい。
【００５３】
シール材は、パッキンやガスケット等であることができる。シール材の形状はその用途に応じて適宜選択され、その代表例は、断面形状がＯ型であるＯリングである。シール材は、低温特性および耐ブリスター性に優れるため、例えば８０ＭＰａの貯蔵高圧水素ガスの貯蔵タンクのシール材として好適に用いることができる。また、貯蔵高圧ガスとしては、水素ガスだけでなく、例えば酸素ガス、窒素ガス、ヘリウムガス等にも好適に使用することができる。
【実施例】
【００５４】
以下、実施例を挙げて本発明をより詳細に説明するが、本発明はこれらに限定されるものではない。
【００５５】
［成形品の物性評価］
ＪＩＳ  Ｋ６２５０：２００６に従い、２ｍｍの厚さに作製したシート状の物性評価用試料から、ＪＩＳ  Ｋ６２５１：２０１７に従い、ダンベル状３号型試験片を型抜きした。この試験片を、５００ｍｍ／分で引張し、引張強さ、切断時伸び、１００％引張応力をショッパー式引張試験機を用いて測定した。また、ＪＩＳ  Ｋ６２５３：２０１２に従い、タイプＡデューロメータ硬さ試験機にてシート状の物性評価用試料の硬度を測定した。これらの試験はすべて温度２５℃で行った。
【００５６】
［シール材の高温高圧サイクル試験］
Ｏリングに成形したシール試験用試料をフランジにセットし、表１に示す条件でサイクル試験を行い、耐ブリスター性の評価を行った。サイクル試験後、Ｏリングの断面を観察し、破損が見られたものを「×」とし、亀裂が見られなかったものを「○」として評価した。また、表１に示す条件で、ガス漏れの有無を評価した。
【００５７】
【表１】
2020158602.tif 000002
【００５８】
［シール材の低温高圧サイクル試験］
Ｏリングに成形したシール試験用試料をフランジにセットし、表２に示す条件でサイクル試験を行った。試験後、Ｏリングの断面を観察し、破損が見られたものを「×」とし、亀裂が見られなかったものを「○」として評価した。また、表２に示す条件で、ガス漏れの有無を評価した。試験は、シール部にグリース（信越化学工業株式会社製、シリコーングリース、ＫＦ−９６Ｈ−１００万ｃＳｔ）を塗布して、または塗布せずに行った。
【００５９】
【表２】
2020158602.tif 000003
【００６０】
［シール材用ゴム組成物の調製および成形品の作製］
表３に記載された各成分を１０Ｌ加圧ニーダーで混練し、実施例および比較例のシール材用ゴム組成物を調製した。得られたシール材用ゴム組成物を温度１６０〜１８０℃に加熱された金型に投入し、加圧プレスにて成形した。成形時間は５〜２０分であった。さらに温度１６０〜１８０℃で０．５〜２時間二次加硫し、物性評価用試料およびシール試験用試料を得た。
【００６１】
物性評価用試料の常態物性を上記評価方法に従って測定した。シール試験用試料の高温および低温でのシール性を上記サイクル試験を行い評価した。結果を表３に示す。
【００６２】
【表３】
2020158602.tif 000004
【００６３】
表３中の配合物の詳細は次のとおりである。表における配合量の単位は質量部である。
〔１〕ゴム成分Ａ：エスプレン  ５３６１（住友化学工業株式会社製、ＥＰＤＭ：エチレン由来の構成単位の含有量が４９質量％、ジエンモノマーである５−エチリデン−２−ノルボルネン（ＥＮＢ）由来の構成単位の含有量が３．５質量％であり、ＪＩＳ  Ｋ６３００−１に準拠して測定される１２５℃におけるムーニー粘度〔ＭＬ（１＋４）１２５℃〕が８３である。）
〔２〕ゴム成分Ｂ：エスプレン  ５０１Ａ（住友化学工業株式会社製、ＥＰＤＭ：エチレン由来の構成単位の含有量が５２質量％、ジエンモノマーである５−エチリデン−２−ノルボルネン（ＥＮＢ）由来の構成単位の含有量が４．０質量％であり、ＪＩＳ  Ｋ６３００−１に準拠して測定される１００℃におけるムーニー粘度〔ＭＬ（１＋４）１００℃〕が４４である。）
〔３〕加硫助剤：酸化亜鉛２種（ハクスイテック株式会社製）
〔４〕老化防止剤：ノクラック２２４Ｓ（大内新興化学工業株式会社製、２，２，４トリメチル１，２ジヒドロキノリン共重合体）
〔５〕加工助剤：ルナックＳ５０Ｖ（花王株式会社製、ステアリン酸）
〔６〕カーボンブラック：シーストＧＳＯ（東海カーボン株式会社製、ファーネスブラック）
〔７〕シリカ：ｓｉｄｉｓｔａｒ（Ｅｌｋｅｍ製、球状シリカ、ＢＥＴ表面積２０ｍ２／ｇ、ＣＴＡＢ吸着比表面積３０ｍ２／ｇ、ＤＢＰ吸収量８５ｇ／１００ｇ、平均粒径１５０ｎｍ）
〔８〕シランカップリング剤：ＫＢＭ１００３（信越化学工業株式会社製、ビニルトリメキシシラン）
〔９〕多価アルコール：ジエチレングリコール（株式会社日本触媒製）
〔１０〕共架橋剤：ハイクロスＭ（精工化学株式会社製、トリメチロールプロパントリメタクリレート）
〔１１〕架橋剤Ａ：硫黄（鶴見化学株式会社製、コロイド硫黄）
〔１２〕架橋剤Ｂ：パーカドックス１４−４０（化薬アクゾ株式会社製、ビス（ｔｅｒｔ−ブチルジオキシイソプロピル）ベンゼン４０％希釈物、有機過酸化物）
【００６４】
表３に示すように、ゴム成分１００質量部に対してシリカを５０〜１４０質量部、シランカップリング剤を１〜２０質量部、カーボンブラックを１５〜３５質量部含むシール材用ゴム組成物を架橋した実施例１〜３のシール試験用試料は、高温高圧環境に晒されても試料断面に亀裂が見られず、耐ブリスター性に優れていた。また、高温高圧環境でのガス漏れも確認されなかったことから、実施例１〜３のシール試験用試料は、高温でのシール性に優れていることがわかった。実施例１〜３のシール試験用試料は、低温高圧環境でグリースを塗布して試験を行うと、ガスの漏れは確認されず、低温でのシール性に優れていた。また、より耐寒性に優れたＥＰＤＭを用いた実施例１のシール試験用試料では、温度−４０℃においてグリースを塗布せずともガス漏れは確認されず、実施例２および３よりもさらに低温性に優れたシール材が得られたことがわかった。
【００６５】
一方、比較例１，２および４の物性評価用試料は、実施例１または２と比較して１００％引張応力が低く、そのシール試験用試料は高温高圧サイクル試験においてブリスターが生じていた。比較例３の物性評価用試料は、硬度が上昇し、引張強さおよび切断時伸びが低下しており、そのシール試験用試料は高温高圧サイクル試験においてブリスターが生じるとともに、低温性も低下していた。
【００６６】
［参考例］
実施例１と同様の方法により、表４に従って参考例１および２のシール材用ゴム組成物を調製し、物性評価用試料を得た。物性評価用試料の常態物性を上記評価方法に従って測定した。結果を表４に示す。
【００６７】
【表４】
2020158602.tif 000005
【００６８】
表４中の配合物の詳細は次のとおりである。表における配合量の単位は質量部である。
〔１〕ゴム成分Ｂ：エスプレン  ５０１Ａ（住友化学工業株式会社製、ＥＰＤＭ：エチレン由来の構成単位の含有量が５２質量％、ジエンモノマーである５−エチリデン−２−ノルボルネン（ＥＮＢ）由来の構成単位の含有量が４．０質量％であり、ＪＩＳ  Ｋ６３００−１に準拠して測定される１００℃におけるムーニー粘度〔ＭＬ（１＋４）１００℃〕が４４である。）
〔２〕加硫助剤：酸化亜鉛２種（ハクスイテック株式会社製）
〔３〕老化防止剤：ノクラック２２４Ｓ（大内新興化学工業株式会社製、２，２，４トリメチル１，２ジヒドロキノリン共重合体）
〔４〕加工助剤：ルナックＳ５０Ｖ（花王株式会社製、ステアリン酸）
〔５〕カーボンブラック：シーストＧＳＯ（東海カーボン株式会社製、ファーネスブラック）
〔６〕シリカＡ：ｓｉｄｉｓｔａｒ（Ｅｌｋｅｍ製、球状シリカ、ＢＥＴ表面積２０ｍ２／ｇ、ＣＴＡＢ吸着比表面積３０ｍ２／ｇ、ＤＢＰ吸収量８５ｇ／１００ｇ、平均粒径１５０ｎｍ）
〔７〕シリカＢ：アエロジル２００（日本アエロジル製、ＢＥＴ表面積２００ｍ２／ｇ、親水性ヒュームドシリカ、平均粒径７〜４０ｎｍ）
〔８〕シランカップリング剤：ＫＢＭ１００３（信越化学工業株式会社製、ビニルトリメキシシラン）
〔９〕多価アルコール：ジエチレングリコール（株式会社日本触媒製）
〔１０〕共架橋剤Ａ：ハイクロスＭ（精工化学株式会社製、トリメチロールプロパントリメタクリレート）
〔１１〕共架橋剤Ｂ：ＴＡＩＣ（日本化成株式会社製、トリアリルイソシアヌレート）
〔１２〕架橋剤Ａ：硫黄（鶴見化学株式会社製、コロイド硫黄）
〔１３〕架橋剤Ｂ：パーカドックス１４−４０（化薬アクゾ株式会社製、ビス（ｔｅｒｔ−ブチルジオキシイソプロピル）ベンゼン４０％希釈物、有機過酸化物）
【００６９】
実施例２と比較して、シリカＡの代わりにシリカＢを含む参考例１の物性評価用試料は、硬度が上昇し、引張強さと切断時伸びとが低下しており、耐ブリスター性に劣ることが予想される。また、実施例２と比較して共架橋剤Ａの代わりに共架橋剤Ｂを含む参考例２の物性評価用試料は、１００％引張応力が低下しており、耐ブリスター性および低温性に劣ることが予想される。